(57)【要約】ドライジェット・湿式スピンプロセスによって、低フィブリル化セルロース誘導体繊維を製造するプロセスが提供される（３）以下のフィブリル化インデックスを持つ前述の繊維を生産するため、セルロースを特定濃度のイオン液体をベースとする溶剤で処理する。【特許請求の範囲】
【請求項１】
以下のステップ：
ａ．少なくとも１つのイオン液を低くとも５０重量％含む溶剤システムの中にセルロースを溶解させて、１００から１０００００００ポイズまで範囲に収まる大きさのゼロ剪断粘度の重合体溶液を形成するステップ。この場合、１から２０まで範囲に収まる数の炭素原子を持つアルキルグループによって置き換えられた各窒素原子がＲａ−ＣＯＯ−なる式のカルボン酸塩の陰イオンからなるグループの中から選んだ少なくとも１つであることを条件として、イオン液は１個または２個の窒素原子を含む複素環システムの付いた陽イオンを持っている。但し、Ｒａは、１から２０まで範囲に収まる数の炭素原子持つアルキルグループおよびＲｂ−Ｒｃ−Ｐ０４−なる式の燐酸塩陰イオンで、当該炭素原子の数はなるべく７から９までの範囲に収める。ＲｂとＲｃは、１から２０までの範囲に収まる数の炭素原子を持つアルキルグループで、当該炭素の数はなるべく１から５までの範囲に収める。陰イオンと陽イオン中のアルキルグループの中に含まれる炭素原子の合計は、少なくとも５個であるが、出来れば少なくとも５個、最も好ましくは少なくとも９個とする。
ｂ．スピナーレット中にある前述の溶液から、２ｍｍから５０ｍｍまでの範囲に収まる大きさのエアーギャップを通して、０１％から７０％までの範囲に収まる濃度のイオン液を含み、−５度Ｃから６０度Ｃまでの範囲の温度に維持されている凝固浴槽の中に繊維を紡ぎ込むステップ；および
ｃ．ステップ（ｂ）で取得した繊維を洗って乾燥させるステップ
を含むドライジェット湿式紡績プロセスによって低フィブリル化セルロース繊維を生産するプロセス。
【請求項２】
陽イオンと陰イオンのアルキルグループ中の炭素原子の合計数が最大で３０個で、２６個未満が好適で、２２個未満が最も好適であることを特徴とする、請求項１に記載のプロセス。
【請求項３】
イオン液が化１
【化１】
2013507478.tif 000008
の１，３−ジ置換イミダゾリウム塩であることを特徴とする、請求項１に記載のプロセス。
（但し、Ｒ１とＲ３は１から２０までの範囲に収まる数の炭素原子を持つ有機グループで、各々が互いに独立している。
Ｒ２、Ｒ４およびＲ５は水素原子あるいは１から２０までの範囲に収まる数の炭素原子を持つ有機グループで、おのおのが互いに独立している。
Ｘは、式Ｒａ−ＣＯＯ−のカルボン酸塩陰イオンからなるグループから選んだ少なくとも１つの陰イオンである。但し、Ｒａは、１から２０までの範囲に収まる数の炭素原子を持つアルキルグループおよび式Ｒｂ−Ｒｃ−Ｐ０４−の燐酸塩陰イオンで、ＲｂとＲｃは、１から２０までの範囲に収まる数の炭素原子を持つアルキルグループである。ここでは、Ｒａの場合、炭素原子の数をなるべく５から９までの範囲に収め、ＲｂとＲｃの場合、なるべく１から５までの範囲に収めるおよびｎは１、２または３である。）
【請求項４】
Ｒ１とＲ３が同じであることを特徴とする、請求項１に記載のプロセス。
【請求項５】
Ｘ  がジエチル燐酸塩であることを特徴とする、請求項３に記載のプロセス。
【請求項６】
イオン液の濃度が溶媒システムの低くとも７０重量％であることを特徴とする、請求項１に記載のプロセス。
【請求項７】
溶媒システムが、水、ジメチル・スルホキシド、ジメチル・アセトアミド、ジメチル・ホルムアミド、Ｎ−ピロロリドンおよびこれらの混合物からなるグループから選んだ少なくとも１つの溶媒を更に含むことを特徴とする、請求項１に記載のプロセス。
【請求項８】
凝固浴槽が更に、水、メタノール、エタノール、グリセロール、ｎ−プロパンノール、イソプロパノールおよびこれらの混合物からなるグループから選んだプロトン性溶媒を低くとも４０重量％含むことを特徴とする、請求項１に記載のプロセス。
【請求項９】
イオン液が以下からなるグループから選んだ少なくとも１つであることを特徴とする、先行した請求項のいずれか１つに記載のプロセス；
ジ  ブチルイミダゾリウムアセテート、
ジ  ペンチル  イミダゾリウム  アセテート、
ジ  ヘキル  イミダゾリウム  セテート、
ジ  ブチル  イミダゾリウムｏｃｔａｎｏａｔｅ，
１−エチル−３  -メチル  イミダゾリウム  ｈｅｐｔａｎｏａｔｅ，
ジ  プロピル  いみダゾリウム  ｏｃｔａｎｏａｔｅ，
１  -エチル−３  -メチル  イミダゾリウム  ｏｃｔａｎｏａｔｅ，
ｌ  -エチル−３  -メチル  イミダゾリウム  ｎｏｎａｎｏａｔｅ，
１−エチル−３  -メチル  イミダゾリウム  ｄｅｃａｎｏａｔｅ，
１  -エチル−３  -メチル  イミダゾリウム  ｕｎｄｅｃａｎｏａｔｅ，
１−エチル−３  -メチル  イミダゾリウム  ｄｏｄｅｃａｎｏａｔｅ，
１−エチル−３  -メチル  イミダゾリム  ジエチル燐酸塩、
ジ  エチル  イミダゾリウム  ｏｃｔａｎｏａｔｅ；  および
１−Ｄｅｃｙ−１−３−、メチル  イミダゾリウム  アセテート。
【請求項１０】
請求項１の規定に基づき生産され、３以下のフィブリル化インデックスを持つ繊維。
【発明の詳細な説明】
【技術分野】
【０００１】
本公開特許は、非フィブリル化セルロース誘導体繊維を生成させるプロセスとそのプロセスによって生成させたセルロース誘導体繊維に関する。
【０００２】
定義
「ビスコース法」なる用語は、（アルカリ）水酸化ナトリウム、二硫化炭素および酸性溶液のような溶剤の使用し、繊維の湿式紡糸によって人造セルロース繊維を生成させるのに使用するプロセスを意味する。
【０００３】
Ｌｙｏｃｅｌｌ法なる用語は、セルロースを溶かすＮ−メチルモーポホリンオキサイド（ＮＭＭＯ）のような直接溶剤を使用するステップを含むセルロース繊維の製造およびドライジェット湿式紡糸用プロセスを意味する。
【０００４】
現公開特許の文脈中に使用した湿式紡糸法なる用語は、液体浴槽中に直接ドープして行うポリマーの紡績を含むプロセスを意味する。
【０００５】
現公開特許の文脈中に使用したドライジェット湿式紡糸法なる用語は、液体浴槽中に空気ギャップを通してドープして行うポリマーの紡績を含むプロセスを意味する。
【０００６】
イオン液なる用語は、熱に対する安定性が優れ且つ和蒸気圧が極めて低く、安定した液体の塩を意味する。
【背景技術】
【０００７】
コットン、レーヨンおよびリオセルのようなセルロース誘導体繊維は織物や不織布の製造に使われている。
セルロース誘導体繊維の商業生産に使う従来の方法はビスコース法である。セルロース誘導体繊維の製造に使われる従来の方法の１つでは、木材パルプから生成させたセルロースをナトリウム水酸化物で処理した後、二硫化炭素で処理して、セルロースキサントゲン酸塩を形成させる。
【０００８】
このようにして生成させたセルロースキサントゲン酸塩を希釈したナトリウム水酸化物の溶液に溶かして、ビスコースと呼ばれる濃厚な溶液を得る。ビスコースはその後、出糸突起中の小さな開口部を通して酸性溶液中に押し込まれ、繊維の微細な束となって凝固する。湿式紡糸法によるプロセスには、ポリマーを直接液体浴槽の中にドープする紡糸ステップが含まれている。ビスコース  プロセスで取得されたセルロース誘導体繊維は、非フィブリル化セルロースであるが、その強さは低い。ビスコースプロセスには、二硫化炭素や亜硫酸のような危険な液体を使用するステップが含まれているので、このプロセス全体は環境に友好的ではない。
【０００９】
セルロース誘導体繊維を製造する従来のもう１つのプロセスでは、セルロースをクプラモニウム溶液に溶解させて、水中に沈めた紡糸口金を通して亜硫酸の希釈溶液の中に押し込まれる溶液を形成させるプロセスの主な欠点はアンモニアの効率的な回収が難しく、レーヨンプロセスより高価であることである。
セルロース／リコセル繊維は、Ｎ−メチル  モフォリン  Ｎ−オキサイド  ハイドレートを使ったドライジェット湿式紡績技術を使って取得されるものとして有名であるドライジェット湿式紡績技術は繊維に従来の湿式ジェット紡績プロセスより高い頑強性と剛性を付与するが、ＮＭＭＯは熱的に不安定で、高温で爆発して劣化や繊維の白色性に影響を及ぼす有色化合物を生成し、繊維コストの増加をもたらし、上記のプロセスによって生成させた繊維は高いフィブリル化傾向を示し、このような繊維で作った製品の外観が影響を受ける事実によって、Ｎ  ＭＯの使用は望まれない。フィブリル化傾向を低下させるため、従来の繊維には、クロスリンク剤を使うか、機械的、化学的あるいは酵素的方法によって処理することが要求されるので、当該処理により、プロセスのトータルコストが更に増加する。
【００１０】
２００９年５月２２日に公開されたＢＡＳＦの特許ＷＯ  ２００９／０６２７２３は紡績プロセスに関するもので、ＥＭＩＭ  ｏｃｔａｎｏａｔｅおよびイミダゾリウム−燐酸塩ジアルキルの使用を開示している。
【００１１】
ＴＩＴＫの特許ＷＯ  ２００６／０００１９７およびＷＯ  ２００７／１２８２６８はイオン液中で行うセルロースの紡績プロセスを開示している。
【００１２】
日清紡の特許ＷＯ  ２００８／１３３２６９はイオン液を開示し、当該特許では、（イミダゾリウムを含む）陽イオンには、少なくとも１つのアルコキシアルキル  グループが含まれ、陰イオンはフタル酸ジメチルで、セルロースに対し優れた溶解度を持ち、繊維が明細や例を使わないで言及されている。
【００１３】
ＢＡＳＦの特許ＷＯ２００７０７６９７９は、炭水化物の形の生重合体のための溶液システムおよび溶けたイオン液を含む溶液システムを開示すると共に、溶液システムにオプションとして含められる添加物も述べているこの溶液システムはプロトン性溶媒や幾つかのプロトン性溶媒の混合物を含み、プロトン性溶媒が単に水である場合、それは溶液システム中に約５重量％より多い量が存在する特許は再生されたセルロースの非フィブリル化スパン繊維のためのプロセスを提供する。
【００１４】
従って、セルロースの非フィブリル化繊維を生成させるプロセスで、シンプルで、コスト効果が高く、環境に優しく且つ従来のプロセスの欠点を危険な溶剤の使用を求めることなく除去したものを開発する必要がある現在の公開特許は、イオン液を溶剤としてセルロースに対して使用した特定紡績条件で、ドライジェット湿式紡績法で、低フィブリル化セルロース誘導体繊維を製造するプロセスを述べている。
【発明の概要】
【発明が解決しようとする課題】
【００１５】
現公開特許中の少なくとも１つの具体化の要件を満たす非限定目的の幾つかは以下の通りである：
シンプルで、効率およびコスト効果が高い非フィブリル化セルロース誘導体繊維を製造するプロセスを提供することが本公開特許の目的である。
【００１６】
環境に優しい非フィブリル化セルロース誘導体繊維を生成するプロセスを提供することも本公開特許のもう１つの目的である。
【００１７】
環境に優しい非フィブリル化セルロース誘導体繊維を生成するプロセスを提供することも本公開特許のもう１つの目的である。
【００１８】
高温に耐え且つ高温で劣化された製品を形成しない溶剤を使用して非フィブリル化セルロース誘導体繊維を製造するプロセスを提供することが本公開特許の更なる目的である。
【００１９】
リサイクルや再利用が可能な溶剤が使用できる非フィブリル化セルロース誘導体繊維を製造するプロセスを提供することも本公開特許の更なる目的である。
【００２０】
ドライジェット湿式技術によって非フィブリル化セルロース誘導体繊維を生成するプロセスを提供することも本公開特許の更なるもう１つの目的である
総括
従って、本公特許は以下のステップを含むドライジェット湿式紡績プロセスによって低フィブリル化セルロース繊維を生成させるプロセスを提供する：  
ａ．少なくとも１つのイオン液を低くとも５０重量％含む溶剤システムの中にセルロースを溶解させて、１００から１０００００００ポイズまで範囲に収まる大きさのゼロ剪断粘度の重合体溶液を形成するステップ。この場合、１から２０まで範囲に収まる数の炭素原子を持つアルキルグループによって置き換えられた各窒素原子がＲａ−ＣＯＯ−なる式のカルボン酸塩の陰イオンからなるグループの中から選んだ少なくとも１つであることを条件に、イオン液は１個または２個の窒素原子を含む複素環システムの付いた陽イオンを持っている。但し、Ｒａは、１から２０まで範囲に収まる数の炭素原子持つアルキルグループおよびＲｂ−Ｒｃ−Ｐ０４−なる式の燐酸塩陰イオンで、当該炭素原子の数はなるべく７から９までの範囲に収める。ＲｂとＲｃは、１から２０までの範囲に収まる数の炭素原子を持つアルキルグループで、当該炭素の数はなるべく１から５までの範囲に収める。陰イオンと陽イオン中のアルキルグループの中に含まれる炭素原子の合計は、少なくとも５個であるが、出来れば少なくとも７個、最も好ましくは少なくとも９個とする。
【００２１】
ｂ．  スピナーレット中にある前述の溶液から、２ｍｍから５０ｍｍまでの範囲に収まる大きさの空気ギャップを通して、０．０１％から６０％までの範囲に収まる濃度のイオン液を含み、−５０°Ｃから６０°Ｃまでの範囲の温度に維持されている凝固浴槽の中に繊維を紡ぎ込むステップ；および
ｃ．  ステップ（ｂ）で取得した繊維を洗って乾燥させるステップ。
【００２２】
イオン液の濃度は大抵、溶剤システムの低くとも７０重量％に等しい。
【００２３】
以下に示す構造のイオン液は大抵、化学化１の１，３−ジ置換イミダゾリウム塩  である：
【００２４】
【化１】
2013507478.tif 000002
【００２５】
但し、
Ｒ１とＲ３は互いに独立した、１から２０までの範囲に収まる数の炭素原子を持つ有機グループである。
Ｒ２、Ｒ４およびＲ５は互いに独立した、水素原子あるいは１から２０までの範囲に収まる数の炭素原子を持つ有機グループである。
ＸはＲａ−ＣＯＯ−なる式のカルボン酸塩アニオンからなるグループから選んだ少なくとも１つのアニオンである。但し、Ｒａは、１から２０までの範囲に収まる数の炭素原子を持つアルキルグループで、これをなるべく、６から９までの範囲に収まる数の炭素原子を持つアルキルグループおよびＲｂ−Ｒｃ−Ｐ０４−なる式の燐酸塩アニオンとする。但し、ＲａとＲｂは、１から２０までの範囲に収まる数の炭素原子を持つアルキルグループで、なるべく１から５までの範囲に収まる炭素原子を持たせ、ｎは１、２、または３である。
【００２６】
陽イオンと陰イオンのアルキルグループ中の炭素原子の合計数は、最大で３０であるが、なるべく２６個以下にする。しかし、２２個より低くすることが最も望ましい。
【００２７】
Ｘは大抵燐酸ジエチルである。
【００２８】
溶媒システムには、水、ジメチル・スルホキシド、ジメチル・アセトアミド、ジメチル・ホルムアミド、Ｎ−ピロロリドンおおびこれらの混合物からなるグループから選んだ少なくとも１つの溶媒が更に含まれる
凝固浴槽には、水、メタノール、エタノール、グリセロール、ｎ−プロパンノール、イソプロパノールおよびこれらの混合物からなるグループから選んだ少なくとも４０重量％のプロトン性溶媒が更に含まれる。
【００２９】
本公開特許の好適な実施形態の要件を満たすイオン液は、ジブチル  イミダゾリウム  アセテート、ジペンチル  イミダゾリウム  アセテート、ジヘキスルイミダゾリウム  アセテート、ジブチル  イミダゾリウム  アセテート、ｌ−エチルｌ−３−メチルイミダゾリウム  アセテート、ジプロピル  イミダゾリウム  アセテート、ｌ−エチルｌ−３−メチル  イミダゾリウム  アセテート、ｌ−エチルｌ−３−メチル  イミダゾリウム  アセテート、ｌ−エチル−３−メチル  イミダゾリウム  アセテート、ｌ−エチルｌ−３−メチル  イミダゾリウム  ｕｎｄｅｃａｎｏａｔｅ、ｌ−エチルｌ−３−メチル  イミダゾリウム  ｄｏｄｅｃａｎｏａｔｅ、ｌ−エチルｌ−３−メチル  イミダゾリウム  ジエチル  燐酸塩、ジエチル  イミダソリウム  ｏｃｔａｎｏａｔｅ、およびｌ−デシルｌ−３−メチル  イミダゾリウム  アセテートからなるグループから選んだ少なくとも１つである
本公開特許の規定した要件を満たすように生産された繊維は、３以下のフィブリル化インデックスを持っている。
【発明を実施するための形態】
【００３０】
低フィブリル化セルロース誘導体繊維を製造するプロセスには、溶媒システムを使ってセルロースを処理するステップが含まれ、セルロースが溶媒システムに溶けて、ポリマー溶液を形成するように、当該溶媒システムには少なくとも１つのイオン液が含まれている。この場合、ポリマー溶液中に含まれるセルロースの濃度は、６％から２０％までの範囲に収まり、当該ポリマー溶液は空気ギャップを通して凝固浴槽の中にスピンさせる凝固浴槽には、最高７０％のイオン液を含む溶媒が含まれている凝固浴槽は、−５°Ｃから６０°Ｃまでの範囲に収まる温度に維持される。出糸突起から出た繊維は空気あるいは不活性ガスと接触する出糸突起と凝固浴槽の間の空気ギャップの距離は、２ｍｍから１５０ｍｍまでの範囲に収まり、空気中の絶対湿度は、７５ｇ／立方メーターより高い空気ギャップの温度は、−５度Ｃから５０度Ｃまでの範囲に収まる温度に維持される。溶剤システムには、水、ジメチル  スルフォキシド、ジメチル  アセトアミド、ジメチル  ホルムアミド、Ｎ−メチル  ピロリドンおよびこれらの混合物からなるグループの中から選んだ少なくとも１つを更に含まれる。
【００３１】
凝固浴槽には、水、メタノール、エタノール、グリセロール、ｎ−プロパンノール、イソプロパノールおよびこれらの混合物からなるグループから選んだ少なくとも４０重量％のプロトン性溶媒が更に含まれる。
【００３２】
本公開特許の好適な実施形態の要件を満たすイオン液には、イミダゾリウム、ピリジニウム、ピラゾリウムを例として限定することなく含む、少なくとも１つの窒素原子を含む複素環システムが含まれる。但し、各窒素原子はＣ１−Ｃ２０  アルキルグループで置換され、ａｌｋｙｌグループ中の炭素原子の合計数は少なくとも５個である。陽イオンと陰イオンのアルキル  グループ中の炭素原子の合計数は、最大で３０個であるが、好適な数は２６個で、より好適な数は２２個である。
【００３３】
イオン液は、一般化１で示されるような化学構造を持っている。
【００３４】
【化２】
2013507478.tif 000003
【００３５】
Ｒ１とＲ３は１から２０までの範囲に収まる数の炭素原子を持つ有機分子で、各々は互いに独立している。
【００３６】
Ｒ２、Ｒ４およびＲ５は水素原子あるいは１から２０までの範囲に収まる数の炭素原子を持つ有機分子で、各々は互いに独立している。
Ｘは陰イオンで、
ｎは１、２または３である。
【００３７】
イオン液をなるべく１，３−ジ置換イミダゾリウム塩にする。但し、イオン液中の陰イオンはＲａ−ＣＯＯ−なる式のカルボン酸塩陰イオンからなるグループから選んだ少なくとも１つで、Ｒａは１から２０までの範囲に収まる数の炭素原子を含むアルキルグループで、なるべく６から１２までの範囲に収まる数の炭素原子とＲｂ−Ｒｃ−Ｐ０４−なる式の燐酸塩陰イオンにする。ＲａとＲｂは、１から２０までの範囲に収まる数の炭素原子を含むアルキルグループで、これらをなるべく、１〜５個の炭素原子を独立して含むアルキルグループにする。
【００３８】
陽イオンと陰イオン中のアルキルグループの中にある炭素原子の合計数は、少なくとも５である。当該合計数は最大３０であるが、なるべく最大２２とする。
【００３９】
好適な実施形態の要件を満たす陰イオンはジエチル燐酸塩である。
【００４０】
本公開特許の好適な実施形態の要件を満たすイオン液は、ジブチル  イミダゾリウム  アセテート、ジペンチル  イミダゾリウム  アセテート、ジヘキル  イミダゾリウム  アセテート、キブチル  イミダゾリウム  ｏｃｔａｎｏａｔｅ、ｌ−エチルｌ−３−メチルイミダゾリウム  ｈｅｐｔａｎｏａｔｅ、ジプロピル  イミダゾリウム  ｏｃｔａｎｏａｔｅ、ｌ−エチルｌ−３−メチル  イミダゾリウム  ｏｃｔａｎｏａｔｅ、ｌ−エチルｌ−３−メチル  イミダゾリウム  ｎｏｎａｎｏａｔｅ、ｌ−エチルｌ−３−メチル  イミダゾリウム  ｄｅｃａｎｏａｔｅ、ｌ−エチル−３−メチル  イミダゾリウム  ｕｎｄｅｃａｎｏａｔｅ、ｌ−エチルｌ−３−メチル  イミダゾリウム  ｄｏｄｅｃａｎｏａｔｅ、ｌ−エチルｌ−３−メチル  イミダゾリウム  ジエチル  燐酸塩、ジエチル  イミダゾリウム  ｏｃｔａｎｏａｔｅ、およびｌ−デシル−３−メチル  イミダゾリウム  アセテートおよびｌ  -デシルｌ−３  -メチル  イミダゾリウム  アセテートからなるグループの中から選ばれる。
【００４１】
本公開特許に基づいて生成させたセルロース誘導体繊維は低フィブリル化繊維である。
例
セルロースを表１に示すイオン液に溶解させて１２％ポリマー溶液を形成させ、これを６０ミクロンの穴を持つスピナレットから、表１に示すエアーギャップを通して、表１に示す設定温度および特定イオン液濃度を維持した凝固浴槽の中に紡出させて繊維を形成させた繊維のデニールとフィブリル化特性を計測した表１中のＴＣは、溶媒システム中のイオン液の陰イオンと陽イオンのアルキルグループ中の炭素原子の合計数である。
【００４２】
【表１】
2013507478.tif 000004
【００４３】
2013507478.tif 000005
【００４４】
2013507478.tif 000006
2013507478.tif 000007
【００４５】
フィブリル化：  
内径１．５ｃｍ、高さ１０ｃｍのポリプロピレン製試験管の中に５ｍｌの蒸留水と一緒に約０．００３ｇのロングカット繊維を入れたチューブをシェーカーに取り付け、これに振幅１２ｃｍ、周波数８０ヘルツの振動を９０分間与えた処理した繊維をガラスのスライド上に載せて、顕微鏡で観察した長さ１００ミクロンの繊維の上に光学顕微鏡を使って観察された微小繊維の数がフィブリル化インデックスであるフィブリル化インデックスが３より大きい場合、高フィブリル化、３以下の場合、低フィブリル化とそれぞれ判定される。
【００４６】
技術の進歩
本公開特許に基づくプロセスは、布地や不織布のような様々アプリケーションに使用されるフィブリル化されていないセルロース誘導体繊維をもたらす本公開特許のプロセスに使用されるイオン液は再生および再利用が可能なので、全プロセスを効率的且つ経済的にする本公開特許のプロセスは有害な廃棄プロダクトを生成しないので、環境に優しい。
【００４７】
好適な具体化の持つ特別な特徴とそれに関する改良をかなり強調してきたが、公開特許の原則から外れることなく、好適な具体化の中で改良を行うことができることは高く評価されるその技術に熟練した人たちには、本公開特許の性質中のこれらとその他の改良は本仕様から明白である。よって、前述の説明事項は、制限でなく、単なる例証としてだけ解釈すべきと明らかに理解されるべきである。
【国際調査報告】
2013507478.tif 000009
2013507478.tif 000010